(57)【特許請求の範囲】
【請求項１】
天然ゴム３０〜６０重量部及びブタジエンゴム４０〜７０重量部を含む原料ゴム１００重量部と、
カーボンブラック４０〜７０重量部と、
ノボラック樹脂（Ｎｏｖｏｌａｋ  Ｒｅｓｉｎ）３〜１０重量部と、
メチレンドナー０．２〜２重量部と、
を含み、
前記ブタジエンゴムは、シス１，４−ブタジエンの含量が９７重量％以上で、重量平均分子量（Ｍｗ）が７．０×１０５〜７．５×１０５ｇ／ｍｏｌの高シスブタジエンであり、
前記カーボンブラックは、ヨウ素吸着比表面積が２０〜５０ｇ／ｋｇで、ＯＡＮ（Ｏｉｌ  Ａｂｓｏｒｐｔｉｏｎ  Ｎｕｍｂｅｒ）が８５〜１２０ｃｍ３／１００ｇであり、
前記メチレンドナーは、ヘキサメチレンテトラミンであることを特徴とするランフラットタイヤ用サイドウォールインサートのゴム組成物。
【請求項２】
請求項１に記載のランフラットタイヤ用サイドウォールインサートのゴム組成物を用いて製造することを特徴とするタイヤ。
【発明の詳細な説明】
【技術分野】
【０００１】
本発明は、ランフラットタイヤ用サイドウォールインサートのゴム組成物及びそれを用いて製造したタイヤに関するもので、未加硫状態で加工性に優れ、耐発熱、耐疲労性、耐クラック性が高くてランフラット性能に優れ、低燃費性も優れたランフラットタイヤ用サイドウォールインサートのゴム組成物及びそれを用いて製造したタイヤに関する。
【背景技術】
【０００２】
既存のランフラットタイヤ用サイドウォールインサートのゴムは、シンジオタクチック１，２−ポリブタジエンを含むポリブタジエン及びブタジエンゴムを適用して耐疲労性と耐クラック性を向上させたが、このゴムはブタジエンの製造時に使用する開始剤と遅延剤のために悪臭が発生して作業性に不利である。
【０００３】
また、前記シンジオタクチック１，２−ポリブタジエンを含むポリブタジエン及びブタジエンゴムは、発熱が高くて低燃費性能に不利であり、特定の事業者だけ供給する独占の原料であるため、物量の確保も難しい。
【０００４】
最近、自動車における二酸化炭素の排出量の規制及びＥＵタイヤラベリング制度の施行により、タイヤの低燃費性能及び安全性に対する要求が高まりつつある。
【先行技術文献】
【特許文献】
【０００５】
【特許文献１】韓国特許公開第２０１３−７５２３５号（公開日：２０１３年７月５日）
【発明の概要】
【発明が解決しようとする課題】
【０００６】
本発明の目的は、未加硫状態で加工性に優れ、耐発熱、耐疲労性、耐クラック性が高くてランフラット性能に優れ、低燃費性能も優れたランフラットタイヤ用サイドウォールインサートのゴム組成物を提供することにある。
【０００７】
本発明の他の目的は、前記ランフラットタイヤ用サイドウォールインサートのゴム組成物を用いて製造したタイヤを提供することにある。
【課題を解決するための手段】
【０００８】
前記目的を達成するために、本発明の一実施例によるランフラットタイヤ用サイドウォールインサートのゴム組成物は、天然ゴム３０〜６０重量部及びブタジエンゴム４０〜７０重量部を含む原料ゴム１００重量部と、カーボンブラック４０〜７０重量部と、ノボラック樹脂（Ｎｏｖｏｌａｋ  Ｒｅｓｉｎ）３〜１０重量部と、メチレンドナー０．２〜２重量部と、を含む。
【０００９】
前記ブタジエンゴムは、シス１，４−ブタジエンの含量が９７重量％以上で、重量平均分子量（Ｍｗ）が７．０×１０５〜７．５×１０５ｇ／ｍｏｌの高シスブタジエンであり得る。
【００１０】
前記メチレンドナーは、ヘキサメチレンテトラミンであり得る。
【００１１】
前記カーボンブラックは、ヨウ素吸着比表面積が２０〜５０ｇ／ｋｇで、ＯＡＮ（Ｏｉｌ  Ａｂｓｏｒｐｔｉｏｎ  Ｎｕｍｂｅｒ）が８５〜１２０ｃｍ３／１００ｇであり得る。
【００１２】
本発明の他の一実施例によるタイヤは、前記ランフラットタイヤ用サイドウォールインサートのゴム組成物を用いて製造したものである。
【００１３】
以下、本発明をより詳細に説明する。
【００１４】
本発明の一実施例によるランフラットタイヤ用サイドウォールインサートのゴム組成物は、天然ゴム３０〜６０重量部及びブタジエンゴム４０〜７０重量部を含む原料ゴム１００重量部と、カーボンブラック４０〜７０重量部と、ノボラック樹脂（Ｎｏｖｏｌａｋ  Ｒｅｓｉｎ）３〜１０重量部と、メチレンドナー０．２〜２重量部と、を含む。
【００１５】
前記天然ゴムは、天然ゴムとして知られているものであれば何れもよく、原産地などが限定されることはない。前記天然ゴムは、シス−１，４−ポリイソプレンを主体として含むことができる。
【００１６】
前記天然ゴムは、前記原料ゴム１００重量部に対して３０〜６０重量部を含むことができる。前記天然ゴムの含量が前記範囲内であれば、前記ランフラットタイヤ用サイドウォールインサートのゴム組成物の耐久性能を維持することができる。
【００１７】
前記ブタジエンゴムは高シスブタジエンであることが好ましい。前記高シスブタジエンは、従来のシンジオタクチック１，２−ポリブタジエンを含むポリブタジエンの代わりをしたものであって、前記シンジオタクチック１，２−ポリブタジエンを含むポリブタジエンは、ブタジエンゴムにシンジオタクチック１，２−ポリブタジエンを１０〜２０重量部分散して硬度及び引張強度のような補強性を向上させ、回転抵抗性能の発熱性能を低下させるが、本発明のランフラットタイヤ用サイドウォールインサートのゴム組成物は、これを分子鎖の線形性が高く、シス−１、４含量が高く、分子量分布の狭いブタジエンゴムを用いて低燃費性能を向上させる。
【００１８】
前記高シスブタジエンゴム（ｈｉｇｈ−ｃｉｓ  ｂｕｔａｄｉｅｎｅ  ｒｕｂｂｅｒ）は、シス１，４−ブタジエンの含量が９７重量％以上で、重量平均分子量（Ｍｗ）が７．０×１０５〜７．５×１０５ｇ／ｍｏｌであり得る。前記ブタジエンゴムのシス含量が９７重量％以上であれば、シス含量が高いほどヒステリシスロスが低く、生強度（ｇｒｅｅｎ  ｓｔｒｅｎｇｔｈ）が高まって耐疲労性陵、耐発熱性能、及びゴム強度が向上する。また、前記ブタジエンゴムの重量平均分子量が７．０×１０５〜７．５×１０５ｇ／ｍｏｌであれば、タイヤトレッド用ゴム組成物の加工性を低下させることなく、耐摩耗性を向上させることができる。
【００１９】
前記高シスブタジエンゴムは、前記原料ゴム１００重量部に対して４０〜７０重量部を含むことができる。前記高シスブタジエンゴムの含量が前記原料ゴム１００重量部に対して４０重量部未満であれば耐摩耗性の向上効果は期待し難く、７０重量部を超えるとムーニー粘度が高まって加工性が低下する。
【００２０】
また、前記ランフラットタイヤ用サイドウォールインサートのゴム組成物は、補強性樹脂とメチレンドナーを含んで高いモジュラスと引張強度をもって耐久性を向上させ、ランフラット性能に優れる。すなわち、前記ランフラットタイヤ用サイドウォールインサートのゴム組成物は、タイヤの内部圧力が損失する場合（ランフラット状態）、車両を支持して一定速度で一定区間を走行するようにゴム組成物の硬度と剛性を確保するために補強性樹脂とメチレンドナーを含む。
【００２１】
前記補強性樹脂はノボラック樹脂（Ｎｏｖｏｌａｋ  Ｒｅｓｉｎ）で、前記メチレンドナーはヘキサメチレンテトラミンであり得る。前記ノボラック樹脂を含有するゴム組成物は、加工時には混合や加工にほとんど影響を及ぼさないが、加硫時にヘキサメチレンテトラミンのメトキシ基がノボラック樹脂に提供され、ノボラック樹脂に存在する水酸基（−ＯＨ）と反応してノボラック樹脂間のメチレン架橋（ｍｅｔｈｙｌｅｎｅ  ｂｒｉｄｇｅ）を生成することで、熱硬化性の樹脂ネットワークを形成して硬度及び剛性の増加効果をさらに高めることができる。
【００２２】
本発明で最適の回転抵抗性能を得るために、前記ノボラック樹脂は３〜１０重量部を用いることが好ましく、これより高い場合は硬度及び剛性は増加するが、回転抵抗性能は低下することがある。
【００２３】
また、前記メチレンドナーは０．２〜２重量部を用いることが好ましく、これより高い場合は引張強度やスコーチ安定性が低下することがある。
【００２４】
前記ランフラットタイヤ用サイドウォールインサートのゴム組成物は、補強した充填剤としてカーボンブラックを単独で含み、本発明の目的に適するランフラットタイヤ用サイドウォールインサートのゴム組成物を得るために、ヨウ素吸着比表面積が２０〜５０ｇ／ｋｇで、ＯＡＮ（Ｏｉｌ  Ａｂｓｏｒｐｔｉｏｎ  Ｎｕｍｂｅｒ）が８５〜１２０ｃｍ３／１００ｇの特性を有するカーボンブラックを前記原料ゴム１００重量部に対して４０〜７０重量部含むことが好ましく、前記カーボンブラックの含量がこれより高い場合は回転抵抗性能が低下することがあり、これより低い場合は硬度及び剛性が低下することがある。
【００２５】
前記ランフラットタイヤ用サイドウォールインサートのゴム組成物は、選択的にさらなる加硫剤、加硫促進剤、加硫促進助剤、老化防止剤または軟化剤などの各種の添加剤をさらに含んでもよい。前記各種の添加剤は、本発明が属する分野で通常的に使われるものであれば何れもよく、これらの含量は通常的なランフラットタイヤ用サイドウォールインサートのゴム組成物に用いられる配合比に従い、特に限定することはない。
【００２６】
前記加硫剤は硫黄系加硫剤が好ましい。前記硫黄系加硫剤は、粉末硫黄（Ｓ）、不溶性硫黄（Ｓ）、沈降硫黄（Ｓ）、コロイド（ｃｏｌｌｏｉｄ）硫黄などの無機加硫剤と、テトラメチルチウラムジスルフィド（ｔｅｔｒａｍｅｔｈｙｌｔｈｉｕｒａｍ  ｄｉｓｕｌｆｉｄｅ、ＴＭＴＤ）、テトラエチルチウラムジスルフィド（ｔｅｔｒａｅｔｈｙｌｔｒｉｕｒａｍ  ｄｉｓｕｌｆｉｄｅ、ＴＥＴＤ）、ジチオジモルホリン（ｄｉｔｈｉｏｄｉｍｏｒｐｈｏｌｉｎｅ）などの有機加硫剤を用いることができる。前記硫黄加硫剤は、具体的に元素硫黄または硫黄を作り出す加硫剤、例えばアミンジスルフィド（ａｍｉｎｅ  ｄｉｓｕｌｆｉｄｅ）、高分子硫黄などを用いることができる。
【００２７】
前記加硫剤は、前記原料ゴム１００重量部に対して０．５〜４．０重量部を含むことが適切な加硫効果が得られ、原料ゴムが熱に対して鈍感になり、化学的に安定させるという点で好ましい。
【００２８】
前記加硫促進剤は、加硫速度を促進するか、初期加硫段階で遅延作用を促進する促進剤（ａｃｃｅｌｅｒａｔｏｒ）を意味する。
【００２９】
前記加硫促進剤は、スルフェンアミド系、チアゾール系、チウラム系、チオウレア系、グアニジン系、ジチオカルバミン酸系、アルデヒド−アミン系、アルデヒド−アンモニア系、イミダゾリン系、キサントゲン酸系及びこれらの組み合わせからなる群から選択される何れか１つを用いることができる。
【００３０】
前記スルフェンアミド系加硫促進剤は、例えばＮ−シクロヘキシル−２−ベンゾチアジルスルフェンアミド（ＣＢＳ）、Ｎ−ｔｅｒｔ−ブチル−２−ベンゾチアジルスルフェンアミド（ＴＢＢＳ）、Ｎ，Ｎ−ジシクロヘキシル−２−ベンゾチアジルスルフェンアミド、Ｎ−オキシジエチレン−２−ベンゾチアジルスルフェンアミド、Ｎ，Ｎ−ジイソプロピル−２−ベンゾチアゾールスルフェンアミド及びこれらの組み合わせからなる群から選択される何れか１つのスルフェンアミド系化合物を用いることができる。
【００３１】
前記チアゾール系加硫促進剤は、例えば２−メルカプトベンゾチアゾール（ＭＢＴ）、ジベンゾチアジルジスルフィド（ＭＢＴＳ）、２−メルカプトベンゾチアゾールのナトリウム塩、２−メルカプトベンゾチアゾールの亜鉛塩、２−メルカプトベンゾチアゾールの銅塩、２−メルカプトベンゾチアゾールのシクロヘキシルアミン塩、２−（２，４−ジニトロフェニル）メルカプトベンゾチアゾール、２−（２，６−ジエチル４−モルホリノチオ）ベンゾチアゾール及びこれらの組み合わせからなる群から選択される何れか１つのチアゾール系化合物を用いることができる。
【００３２】
前記チウラム系加硫促進剤は、例えばテトラメチルチウラムジスルフィド（ＴＭＴＤ）、テトラエチルチウラムジスルフィド、テトラメチルチウラムモノスルフィド、ジペンタメチレンチウラムジスルフィド、ジペンタメチレンチウラムモノスルフィド、ジペンタメチレンチウラムテトラスルフィド、ジペンタメチレンチウラムヘキサスルフィド、テトラブチルチウラムジスルフィド、ペンタメチレンチウラムテトラスルフィド及びこれらの組み合わせからなる群から選択される何れか１つのチウラム系化合物を用いることができる。
【００３３】
前記チオウレア系加硫促進剤は、例えばチオ尿素、ジエチルチオ尿素、ジブチルチオ尿素、トリメチルチオ尿素、ジオルソトリルチオ尿素及びこれらの組み合わせからなる群から選択される何れか１つのチオウレア系化合物を用いることができる。
【００３４】
前記グアニジン系加硫促進剤は、例えばジフェニルグアニジン、ジオルソトリルグアニジン、トリフェニルグアニジン、オルソトリルビグアニド、ジフェニルグアニジンフタレート及びこれらの組み合わせからなる群から選択される何れか１つのグアニジン系化合物を用いることができる。
【００３５】
前記ジチオカルバミン酸系加硫促進剤は、例えばエチルフェニルジチオカルバミン酸亜鉛、ブチルフェニルジチオカルバミン酸亜鉛、ジメチルジチオカルバミン酸ナトリウム、ジメチルジチオカルバミン酸亜鉛、ジエチルジチオカルバミン酸亜鉛、ジブチルジチオカルバミン酸亜鉛、ジアミルジチオカルバミン酸亜鉛、ジプロピルジチオカルバミン酸亜鉛、ペンタメチレンジチオカルバミン酸亜鉛とピペリジンの錯塩、ヘキサデシルイソプロピルジチオカルバミン酸亜鉛、オクタデシルイソプロピルジチオカルバミン酸亜鉛、ジベンジルジチオカルバミン酸亜鉛、ジエチルジチオカルバミン酸ナトリウム、ペンタメチレンジチオカルバミン酸ピペリジン、ジメチルジチオカルバミン酸セレニウム、ジエチルジチオカルバミン酸テルル、ジアミルジチオカルバミン酸カドミウム及びこれらの組み合わせからなる群から選択される何れか１つのジチオカルバミン酸系化合物を用いることができる。
【００３６】
前記アルデヒド−アミン系またはアルデヒド−アンモニア系加硫促進剤は、例えばアセトアルデヒド−アニリン反応物、ブチルアルデヒド−アニリン縮合物、ヘキサメチレンテトラミン、アセトアルデヒド−アンモニア反応物及びこれらの組み合わせからなる群から選択されるアルデヒド−アミン系またはアルデヒド−アンモニア系化合物を用いることができる。
【００３７】
前記イミダゾリン系加硫促進剤は、例えば２−メルカプトイミダゾリンなどのイミダゾリン系化合物を使用でき、前記キサントゲン酸系加硫促進剤は、例えばジブチルキサントゲン酸亜鉛などのキサントゲン酸系化合物を用いることができる。
【００３８】
前記加硫促進剤は、加硫速度の促進による生産性及びゴム物性の増進を極大化させるために、前記原料ゴム１００重量部に対して０．５〜４．０重量部を含むことができる。
前記加硫促進助剤は、前記加硫促進剤と併用してその促進効果を高めるために用いられる配合剤であって、無機系加硫促進助剤、有機系加硫促進助剤及びこれらの組み合わせからなる群から選択される何れか１つを用いることができる。
【００３９】
前記無機系加硫促進助剤は、酸化亜鉛（ＺｎＯ）、炭酸亜鉛（ｚｉｎｃ  ｃａｒｂｏｎａｔｅ）、酸化マグネシウム（ＭｇＯ）、酸化鉛（ｌｅａｄ  ｏｘｉｄｅ）、水酸化カリウム及びこれらの組み合わせからなる群から選択される何れか１つを用いることができる。前記有機系加硫促進助剤は、ステアリン酸、ステアリン酸亜鉛、パルミチン酸、リノール酸、オレイン酸、ラウリン酸、オレイン酸ジブチルアンモニウム（ｄｉｂｕｔｙｌ  ａｍｍｏｎｉｕｍ  ｏｌｅａｔｅ）、これらの誘導体及びこれらの組み合わせからなる群から選択される何れか１つを用いることができる。
【００４０】
特に、前記加硫促進助剤として前記酸化亜鉛と前記ステアリン酸を共に使用してもよく、その場合、前記酸化亜鉛が前記ステアリン酸に溶けて前記加硫促進剤と共に効果的な複合体（ｃｏｍｐｌｅｘ）を形成し、加硫反応中に有効な硫黄を作り出すことによってゴムの架橋反応を容易にする。
【００４１】
前記酸化亜鉛と前記ステアリン酸を共に使用する場合、適切な加硫促進助剤の役割を行うためにそれぞれ前記原料ゴム１００重量部に対して１〜５重量部及び０．５〜３重量部を使用することができる。前記酸化亜鉛と前記ステアリン酸の含量が前記範囲未満であれば加硫速度が遅くなって生産性が低下し、前記範囲を超えるとスコーチ現象が発生して物性が低下することがある。
【００４２】
前記軟化剤は、ゴムに可塑性を与えて加工を容易にするために、または加硫ゴムの硬度を低下させるためにゴム組成物に添加されるもので、ゴムの配合時や製造時に用いられるオイル類やその他の材料を意味する。前記軟化剤は、プロセス油（Ｐｒｏｃｅｓｓ  ｏｉｌ）またはその他のゴム組成物に含まれるオイル類を意味する。前記軟化剤は、石油系オイル、植物油脂及びこれらの組み合わせからなる群から選択される何れか１つを用いることができるが、本発明がこれによって限定されることはない。
【００４３】
前記石油系オイルは、パラフィン系オイル、ナフテン系オイル、芳香族系オイル及びこれらの組み合わせからなる群から選択される何れか１つを用いることができる。
【００４４】
前記パラフィン系オイルの代表的な例は美昌石油工業株式会社のＰ−１、Ｐ−２、Ｐ−３、Ｐ−４、Ｐ−５、Ｐ−６などが挙げられ、前記ナフテン系オイルの代表的な例は美昌石油工業株式会社のＮ−１、Ｎ−２、Ｎ−３などが挙げられ、前記芳香族系オイルの代表的な例は美昌石油工業株式会社のＡ−２、Ａ−３などが挙げられる。
【００４５】
しかし、最近、環境意識の高まりに伴い、前記芳香族系オイルに含まれた多環芳香族炭化水素（Ｐｏｌｙｃｙｃｌｉｃ  Ａｒｏｍａｔｉｃ  Ｈｙｄｒｏｃａｒｂｏｎｓ、以下、ＰＡＨｓという）の含量が３重量％以上であれば、癌を誘発する可能性が高いと知られており、ＴＤＡＥ（ｔｒｅａｔｅｄ  ｄｉｓｔｉｌｌａｔｅ  ａｒｏｍａｔｉｃ  ｅｘｔｒａｃｔ）オイル、ＭＥＳ（ｍｉｌｄ  ｅｘｔｒａｃｔｉｏｎ  ｓｏｌｖａｔｅ）オイル、ＲＡＥ（ｒｅｓｉｄｕａｌ  ａｒｏｍａｔｉｃ  ｅｘｔｒａｃｔ）オイルまたは重質ナフテン系オイルが好ましい。
【００４６】
特に、前記軟化剤として用いるオイルは、前記オイル全体に対してＰＡＨｓ成分の総含量が３重量％以下で、動粘度が９５以上（２１０°Ｆ  ＳＵＳ）、軟化剤内の芳香族成分が１５〜２５重量％、ナフテン系成分が２７〜３７重量％及びパラフィン系成分が３８〜５８重量％のＴＤＡＥオイルが好ましい。
【００４７】
前記ＴＤＡＥオイルは、前記ＴＤＡＥオイルを含むタイヤの低温特性、燃費性能を向上させると共にＰＡＨｓの癌を誘発する可能性などの環境的要因に対しても有利な特性がある。
【００４８】
前記植物油脂は、ヒマシ油、綿実油、亜麻仁油、菜種油、大豆油、パーム油、ヤシ油、落花生油、パイン油、パインタール、トール油、コーン油、こめ油、紅花油、ゴマ油、オリーブ油、ひまわり油、パーム核油、椿油、ホホバ油、マカデミアナッツ油、サフラワー油、桐油及びこれらの組み合わせからなる群から選択される何れか１つを用いることができる。
【００４９】
前記軟化剤は、前記原料ゴム１００重量部に対して０〜１５０重量部を含むことが原料ゴムの加工性を向上させるという点で好ましい。
【００５０】
前記老化防止剤は、酸素によってタイヤが自動酸化される連鎖反応を停止させるために用いられる添加剤である。前記老化防止剤は、アミン系、フェノール系、キノリン系、イミダゾール系、カルバムサン金属塩、ワックス、及びこれらの組み合わせからなる群から選択される何れか１つを適切に選択して使用することができる。
【００５１】
前記アミン系老化防止剤は、Ｎ−フェニル−Ｎ’−（１，３−ジメチル）−ｐ−フェニレンジアミン、Ｎ−（１，３−ジメチルブチル）−Ｎ’−フェニル−ｐ−フェニレンジアミン、Ｎ−フェニル−Ｎ’−イソプロピル−ｐ−フェニレンジアミン、Ｎ，Ｎ’−ジフェニル−ｐ−フェニレンジアミン、Ｎ，Ｎ’−ジアリール−ｐ−フェニレンジアミン、Ｎ−フェニル−Ｎ’−シクロヘキシルｐ−フェニレンジアミン、Ｎ−フェニル−Ｎ’−オクチル−ｐ−フェニレンジアミン、及びこれらの組み合わせからなる群から選択された何れか１つを用いることができる。前記フェノール系老化防止剤は、フェノール系の２，２’−メチレン−ビス（４−メチル−６−ｔｅｒｔ−ブチルフェノール）、２，２’−イソブチリデン−ビス（４，６−ジメチルフェノール）、２，６−ジ−ｔ−ブチル−ｐ−クレゾール、及びこれらの組み合わせからなる群から選択された何れか１つを用いることができる。前記キノリン系老化防止剤は、２，２，４−トリメチル−１，２−ジヒドロキノリン、及びその誘導体を使用でき、具体的に６−エトキシ−２，２，４−トリメチル−１，２−ジヒドロキノリン、６−アニリノ−２，２，４−トリメチル−１，２−ジヒドロキノリン、６−ドデシル−２，２，４−トリメチル−１，２−ジヒドロキノリン、及びこれらの組み合わせからなる群から選択された何れか１つを用いることができる。前記ワックスは、好ましくは含ろう炭化水素を用いることができる。
【００５２】
前記老化防止剤は、老化防止作用の他、ゴムに対する高溶解度、低揮発性、ゴムに対して非活性である必要があり、加硫を阻害してはいけないなどの条件を考慮して前記原料ゴム１００重量部に対して１〜１５重量部を含むことができる。
【００５３】
前記ランフラットタイヤ用サイドウォールインサートのゴム組成物は、通常の２段階の連続製造工程で製造されることができる。具体的には、１１０〜１９０℃に達する最大温度、好ましくは１３０〜１８０℃の高温で熱機械的処理または混錬させる第１段階及び架橋結合システムが混合される仕上げ段階で、典型的に１１０℃未満、例えば４０〜１００℃の低温で機械的処理する第２段階をもって適当な混合器で製造することができるが、本発明がこれによって限定されることはない。
【００５４】
前記ランフラットタイヤ用サイドウォールインサートのゴム組成物は、サイドウォール挿入物に限定されることなく、タイヤを構成する多様なゴム構成要素を含むことができる。前記ゴム構成要素は、トレッド（トレッドキャップ及びトレッドベース）、サイドウォール、アペックス（ａｐｅｘ）、チェーファー（ｃｈａｆｅｒ）、ワイヤコートまたはインナーライナーなどが挙げられる。
【００５５】
本発明の他の一実施例によるタイヤは、前記ランフラットタイヤ用サイドウォールインサートのゴム組成物を用いて製造される。前記ランフラットタイヤ用サイドウォールインサートのゴム組成物を用いてタイヤを製造する方法は、従来のタイヤの製造に用いられる方法であれば何れも適用可能であるため、本明細書で詳細な説明は省略する。
前記タイヤは、乗用車用タイヤ、競走用タイヤ、飛行機タイヤ、農機械用タイヤ、オフロード（ｏｆｆ−ｔｈｅ−ｒｏａｄ）タイヤ、トラックタイヤまたはバスタイヤなどであり得る。また、前記タイヤは、ラジアル（ｒａｄｉａｌ）タイヤまたはバイアス（ｂｉａｓ）タイヤであってもよいが、ラジアルタイヤであることが好ましい。
【発明の効果】
【００５６】
本発明のランフラットタイヤ用サイドウォールインサートのゴム組成物は、未加硫状態で加工性に優れ、耐発熱、耐疲労性、耐クラック性が高くてランフラット性能に優れ、低燃費性能も優れる。
【発明を実施するための形態】
【００５７】
以下、本発明が属する技術分野で通常の知識を有する者が容易に実施するように本発明の実施例について詳細に説明する。しかし、本発明は、様々な異なる形態で実現されることができ、ここに説明する実施例によって限定されないことはない。
【実施例】
【００５８】
［製造例：ゴム組成物の製造］
下記表１のような組成を用いて下記の実施例及び比較例によるランフラットタイヤ用サイドウォールインサートのゴム組成物を製造した。前記ゴム組成物の製造は通常のゴム組成物の製造方法に従う。
【００５９】
【表１】
0005932952.tif 000002
（単位：重量部）
（１）ＢＲ１：シンジオタクチック１，２−ポリブタジエンを含むポリブタジエン
（２）ＢＲ２：シス１，４−ブタジエンの含量が９７重量％以上で、重量平均分子量（Ｍｗ）が７．０×１０５〜７．５×１０５ｇ／ｍｏｌの高シスブタジエンゴム
（３）カーボンブラック：ＧＰＦ（ヨウ素吸着比表面積が２０〜５０ｇ／ｋｇで、ＯＡＮが８５〜１２０ｃｍ３／１００ｇである）
（４）補強性樹脂：ノボラック樹脂（Ｎｏｖｏｌａｋ  Ｒｅｓｉｎ）
（５）メチレンドナー：ヘキサメチレンテトラミン
（６）促進剤：ＴＢＢＳ
（７）劣化防止剤：Ｖｕｌｃｕｒｅｎ  ＫＡ９１８８
【００６０】
［実験例：製造されたゴム組成物の物性測定］
前記実施例及び比較例で製造したゴム試片に対して物性を測定し、その結果を下記表２に示す。
【００６１】
【表２】
0005932952.tif 000003
−硬度はショアＡ（Ｓｈｏｒｅ  Ａ）硬度計を用い、１００％モジュラス、引張強度及び伸び率はＡＳＴＭ  Ｄ４１２試験法によりインストロン（Ｉｎｓｔｒｏｎ）試験器を用いて測定した。
−粘弾性は、ＤＭＴＡ測定器を用いて５％変形（ｓｔｒａｉｎ）に１０Ｈｚ周波数（Ｆｒｅｑｕｅｎｃｙ）下で０から１０％までのｔａｎδを測定した。
【００６２】
前記表２で６０℃  ｔａｎδは、回転抵抗特性を示すものであって、数値が低いほど性能が高いことが分かる。硬度と１００％モジュラスは数値が高いほど剛性及び耐クラック性に優れ、伸び率と引張強度は数値が高いほど引張特性に優れる。
【００６３】
前記表２を参照すると、実施例は線形性が高く、シス−１、４含量の高いブタジエンを用い、補強性樹脂のノボラック樹脂とメチレンドナーとしてヘキサメチレンテトラミンを用いることで、シンジオタクチック１，２−ポリブタジエンを含む比較例１またはノボラック樹脂とヘキサメチレンテトラミンを含んでいない比較例２及び３に比べて、回転抵抗性能が向上し、高剛性を有することが分かる。
【００６４】
以上、本発明の好ましい実施例について詳細に説明したが、本発明の権利範囲はこれによって限定されることはなく、次の請求範囲で定義する本発明の基本概念を用いた当業者の様々な変形及び改良形態も本発明の権利範囲に属する。